(57)【要約】【課題】発泡剤としてハイドロフルオロカーボン（ＨＦＣ）類を単独で使用した硬質ポリウレタンフォームにおいて、低温寸法安定性を、容易に且つ安価な方法により改善できる、硬質ポリウレタンフォーム成形用組成物、およびその製造方法を提供することを目的とする。【解決手段】改質添加剤として隣接して不飽和結合とカルボニル基を有する化合物を、有機ポリイソシアネートまたはポリオール１００質量部に対し０．０１〜２０質量部用いることにより解決する。【選択図】  なし【特許請求の範囲】
【請求項１】
有機ポリイソシアネート、ポリオール、触媒、整泡剤、ハイドロフルオロカーボン類、必要に応じてその他の助剤からなる組成物に、さらに改質添加剤として、隣接して不飽和結合とカルボニル基を有する分子量５００未満の低分子化合物（ア）をポリオール１００質量部に対し０．０１〜２０質量部用いることを特徴とする、硬質ポリウレタンフォーム成形用組成物。
【請求項２】
有機ポリイソシアネート、ポリオール、触媒、整泡剤、ハイドロフルオロカーボン類、必要に応じてその他の助剤からなる組成物に、さらに改質添加剤として、隣接して不飽和結合とカルボニル基を有する分子量５００未満の低分子化合物（ア）を有機ポリイソシアネート１００質量部に対し０．０１〜２０質量部用いることを特徴とする、硬質ポリウレタンフォーム成形用組成物。
【請求項３】
低分子化合物（ア）がマレイン酸エステルであることを特徴とする、請求項１又は２に記載の硬質ポリウレタンフォーム成形用組成物。
【請求項４】
請求項１〜３に記載の成形用組成物を用いることを特徴とする、硬質ポリウレタンフォームの製造方法。
【発明の詳細な説明】
【０００１】
【発明の属する技術分野】
本発明は硬質ポリウレタンフォーム成形用組成物および製造方法に関し、更に詳しくは発泡剤としてハイドロフルオロカーボン類を使用した、低温での寸法安定性に優れた硬質ポリウレタンフォーム成形用組成物および製造方法に関するものである。
【０００２】
【従来の技術】
従来、硬質ポリウレタンフォームを製造する方法として、発泡剤として塩素を含むフロン類（ＣＦＣ−１１、ＨＣＦＣ−１４１ｂ、ＨＣＦＣ−１２３、ＨＣＦＣ−２２、ＣＦＣ−１２等のＣＦＣ類およびＨＣＦＣ類）を用いる方法が公知である。しかし、ＣＦＣ類およびＨＣＦＣ類はオゾン層破壊という環境問題の原因の一つとされており、削減及び撤廃が実施されようとしている。そのため、水とイソシアネート基の反応により発生する炭酸ガスを利用する水発泡が注目されている。
【０００３】
しかしながら、水だけを発泡剤として用いた場合、従来のＣＦＣ−１１あるいはＨＣＦＣ−１４１ｂを用いて発泡したフォームに比べ、脆性が強く、結果として面材との接着性が悪化し、また、寸法安定性に劣るため低密度化が困難であるという問題が生じていた。
【０００４】
そのため、発泡剤としてハイドロフルオロカーボン類（以下「ＨＦＣ類」と略記）が注目されている。しかし、ＨＦＣ類は水発泡における発泡ガスである炭酸ガスと比べて沸点が高く、低温においてはフォームのセル内で液化してセル内圧を低下させ、結果としてフォームの寸法安定性が悪化するという問題があった。
【０００５】
これまで、フォームの寸法安定性の悪化を防ぐ方法として、収縮防止剤を添加する方法、具体的には、１〜３０μｍの平均粒径を有するポリエチレン微粉末、即ち有機フィラーを添加する方法（例えば、特許文献１参照）、分子量８００〜４０００の１，２−付加型の液状ポリブタジエンを添加する方法（例えば、特許文献２参照）、特定の液体のポリシロキサンを添加する方法（例えば、特許文献３参照）が知られている。
【０００６】
また、同じくフォームの寸法安定性の悪化を防ぐ方法として、ＨＦＣ類と他の化合物を発泡剤として併用する方法、具体的には、ＨＦＣ類と水及びＨＣＦＣ−１４１ｂ等のＨＣＦＣ類を発泡剤として併用する方法（例えば、特許文献４参照）が知られている。
【０００７】
さらに、発泡剤としてＨＦＣ類を使用した場合、同じくフォームの寸法安定性の悪化を防ぐ方法として、特定のポリオール原料を使用する方法、具体的には、少なくとも２以上の水酸基を有する水酸基価８０〜２０００のアルキレングリコールに有機ポリイソシアネートを反応させて得られたウレタン基含有ポリオールを使用する方法（例えば、特許文献５参照）、平均官能基数２．０〜４．０且つ水酸基価３００〜６００ｍｇＫＯＨ／ｇのエステルポリオールを特定量以上用いる方法（例えば、特許文献６参照）、２，５（または６）ビス（アミノメチル）−ビシクロ［２．２．１］ヘプタンを開始剤としてアルキレンオキサイドを付加したポリエーテルポリオールを使用する方法（例えば、特許文献７参照）が知られている。
【０００８】
加えて、同じく発泡剤としてＨＦＣ類を使用した場合にフォームの寸法安定性の悪化を防ぐ方法として、特定の組成のポリメリックポリイソシアネート類を使用する方法（例えば、特許文献８参照）も知られている。
【０００９】
しかし、これらの方法では、これまでのＣＦＣ類やＨＣＦＣ類を発泡剤として用いてきた組成を大幅に変える必要があり、また、特殊な添加剤を新たに導入しなければならないなど、経済面での不利益がある。
【００１０】
【特許文献１】
特開平５−２５５４６６号公報（第２〜３頁）
【特許文献２】
特開平５−２５５４６７号公報（第２〜３頁）
【特許文献３】
特開平５−２５５４６８号公報（第２〜３頁）
【特許文献４】
特開平５−９８０６１号公報（第２〜４頁）
【特許文献５】
特開平６−１９９９８３号公報（第２〜３頁）
【特許文献６】
特開平９−１３６９３６号公報（第２〜３頁）
【特許文献７】
特開平９−１３６９４１号公報（第２〜３頁）
【特許文献８】
特表２００２−５１０３４３号公報（第４〜９頁）
【００１１】
【発明が解決しようとする課題】
本発明の目的は、発泡剤としてＨＦＣ類を用いた場合に、前述の問題を鑑み、容易な手段により、低温での寸法安定性に優れた硬質ポリウレタンフォームを製造するための組成物、およびその製造方法を提供することにある。
【００１２】
【課題を解決するための手段】
上記の問題点を解決するために、本発明者らは鋭意検討を行った結果、硬質ポリウレタンフォームを製造するための原料である有機ポリイソシアネート、ポリオール、発泡剤としてＨＦＣ類、触媒、整泡剤を含有する原料に、改質添加剤として、隣接して不飽和結合とカルボニル基を有する分子量５００未満の低分子化合物（ア）を、ポリオールまたは有機ポリイソシアネート１００質量部に対し０．０１〜２０質量部の割合で導入した組成物を用いることが非常に有効であることを見出し、本発明に至った。
【００１３】
すなわち、本発明は次の（１）〜（４）のとおりである。
（１）  有機ポリイソシアネート、ポリオール、触媒、整泡剤、ＨＦＣ類、必要に応じてその他の助剤からなる組成物に、さらに改質添加剤として、隣接して不飽和結合とカルボニル基を有する分子量５００未満の低分子化合物（ア）をポリオール１００質量部に対し０．０１〜２０質量部用いることを特徴とする、硬質ポリウレタンフォーム成形用組成物。
（２）  有機ポリイソシアネート、ポリオール、触媒、整泡剤、ＨＦＣ類、必要に応じてその他の助剤からなる組成物に、さらに改質添加剤として、隣接して不飽和結合とカルボニル基を有する平均分子量５００未満の低分子化合物（ア）を有機ポリイソシアネート１００質量部に対し０．０１〜２０質量部用いることを特徴とする、硬質ポリウレタンフォーム成形用組成物。
（３）  低分子化合物（ア）がマレイン酸エステルであることを特徴とする、（１）又は（２）に記載の硬質ポリウレタンフォーム成形用組成物。
（４）  （１）〜（３）に記載の成形用組成物を用いることを特徴とする、硬質ポリウレタンフォームの製造方法。
【００１４】
【発明の実施の形態】
本発明をさらに詳細に説明する。
【００１５】
本発明において改質添加剤として用いられる、隣接して不飽和結合とカルボニル基を有する分子量５００未満の低分子化合物（ア）の添加部数は、ポリオールまたは有機ポリイソシアネート１００質量部に対し０．０１〜２０質量部添加するのが好ましく、中でも０．１〜１０質量部添加するのがより好ましい。０．０１質量部未満では、ＨＦＣ発泡硬質ポリウレタンフォームの低温寸法安定性を改善する効果が小さい。また、２０質量部を超えると、フォーム内部に残った改質添加剤の影響により、特に高温下での寸法安定性を悪化させる。
【００１６】
該低分子化合物（ア）としては、マレイン酸、マレイン酸エステル、フマル酸、フマル酸エステル、アクリル酸、アクリル酸エステル、メタクリル酸、メタクリル酸エステル、イタコン酸、イタコン酸エステル、アクロレイン、メタアクロレイン、クロトン酸、ベンゾキノン、イソホロンなど、ポリオールとの混合性が良く、且つ、粘度が低いものであることが好ましいとの観点から、分子量が５００未満のものであれば、いずれも用いることができる。本発明に於いては、これらのうち、マレイン酸ジメチル，マレイン酸ジエチル，マレイン酸ジブチル，マレイン酸ジオクチル（マレイン酸ジ２−エチルヘキシル）等のマレイン酸エステルを用いるのが好ましく、中でも、粘度、有機イソシアネートあるいはポリオールとの混和性、臭気、安全性、価格などの面で最も優れるとの観点から、マレイン酸ジブチルを選択して用いるのが特に好ましい。
【００１７】
該低分子化合物（ア）は、１級アミノ基とは速やかに反応するが、ポリオールの水酸基や有機ポリイソシアネートのイソシアネート基とは反応しない。従って、硬質ポリウレタンフォームを得る形態として、ポリオールを含む成形前混合物（ポリオールプレミックス）と、有機ポリイソシアネートを含む成形前混合物（または有機ポリイソシアネート単独のもの）の２液を、成形時に混合して得る形態をとる場合、該低分子化合物（ア）を予め、ポリオールを含む成形前混合物、あるいは有機ポリイソシアネートを含む成形前混合物（または、有機ポリイソシアネート単独）のいずれか一方、または、双方に各々という形態で予め添加しておく方法により用いられる。該低分子化合物（ア）が添加された成形前混合物は、液の粘度が低下し、且つ、液の混合性を改善するという優れた効果も有する。
【００１８】
また、硬質ポリウレタンフォームを得る形態として、ポリオールを含む成形前混合物（ポリオールプレミックス）と、有機ポリイソシアネートを含む成形前混合物（または有機ポリイソシアネート単独のもの）の他に、さらに該低分子化合物（ア）等を予め添加せず第３成分とし、３液以上の状態で成形時に混合して得る形態も、勿論可能である。
【００１９】
本発明における有機ポリイソシアネートとしては、公知の各種多官能性の脂肪族、脂環族及び芳香族イソシアネートを使用でき、例えば、ヘキサメチレンジイソシアネート（ＨＤＩ）、イソホロンジイソシアネート（ＩＰＤＩ）、４、４−ジシクロヘキシルメタンジイソシアネート（Ｈ１２ＭＤＩ）、トリレンジイソシアネート（ＴＤＩ）、粗製トリレンジイソシアネート、変性トリレンジイソシアネート、４、４′−ジフェニルメタンジイソシアネート（４，４′−ＭＤＩ）、ポリメリックＭＤＩ（粗製ジフェニルメタンジイソシアネート、クルードＭＤＩ等と呼称されている：以下「ｐ−ＭＤＩ」と略記する）、変性ジフェニルメタンジイソシアネート（カルボジイミド変性、プレポリマー変性等）、オルトトルイジンジイソシアネート（ＴＯＤＩ）、ナフチレンジイソシアネート（ＮＤＩ）、キシリレンジイソシアネート（ＸＤＩ）、リジンジイソシアネート（ＬＤＩ）などが挙げられる。本発明においては、２，４′−ジフェニルメタンジイソシアネート（２，４′−ＭＤＩ）、２，２′−ジフェニルメタンジイソシアネート（２，２′−ＭＤＩ）、４、４′−ＭＤＩ、及びベンゼン環を３つ以上有するポリメチレンポリフェニレンポリイソシアネートの混合物であるｐ−ＭＤＩ、又は、該ｐ−ＭＤＩとその他のイソシアネート成分との混合物を用いるのが好ましく、中でも、得られる硬質ポリウレタンフォームの機械物性や価格の観点に於いて優れるとの観点から、ベンゼン環を２つ有するジフェニルメタンジイソシアネートにおける２，４′−ＭＤＩと２，２′−ＭＤＩとの合計の比率が０〜３０質量％であり、且つ、該ジフェニルメタンジイソシアネートが２５〜７０質量％、ベンゼン環を３つ以上有するポリメチレンポリフェニレンポリイソシアネートが３０〜７５質量％から成るｐ−ＭＤＩを用いるのが特に好ましい。
【００２０】
本発明において、イソシアネート基と反応しうるポリオール、即ち、活性水素含有官能基を２以上有する活性水素化合物としては、水酸基やアミノ基などの活性水素含有官能基を２以上有する化合物、あるいはその化合物の２種以上の混合物であれば、公知のものをいずれも使用することができる。本発明においては特に、得られる硬質ポリウレタンフォームの機械物性が向上するとの観点から、２以上の水酸基を有する化合物やその混合物、またはそれを主成分としさらにポリアミンなどを含む混合物を用いることが好ましい。
【００２１】
但し、予め隣接して不飽和結合とカルボニル基を有する分子量５００未満の低分子化合物（ア）と反応する１級アミノ基を持つ化合物をポリオールとして使用する場合は、該低分子化合物（ア）を、予め有機ポリイソシアネートと混合して用いるか、若しくは発泡成形時にポリオール成分、有機ポリイソシアネート成分、該低分子化合物（ア）の３成分を同時に混合して用いるなど、本発明の目的とする効果を得るためにも、発泡成形時までに、１級アミノ基を持つ化合物と該低分子化合物（ア）が触れないようにする必要がある。
【００２２】
前記の２以上の水酸基を有する化合物としては、ポリエーテル系ポリオール、ポリエステル系ポリオール、多価アルコール、水酸基含有ジエチレン系ポリマーなどが挙げられる。なお、ポリオールとしてポリマーポリオールあるいはグラフトポリオールと呼ばれる主にポリエーテル系ポリオール中にビニルポリマーの微粒子が分散したポリオール組成物を使用することも可能である。
【００２３】
前記のポリエステル系ポリオールとしては、多価アルコール、多価カルボン酸縮合系のポリオールや環状エステル開環重合体系のポリオールがあり、多価アルコールとしてはエチレングリコール、プロピレングリコール、ジエチレングリコール、ジプロピレングリコール、グリセリン、トリメチロールプロパン、ペンタエリスリトール、ジエタノールアミン、トリエタノールアミンなどがある。多価カルボン酸としては、無水フタル酸、テレフタル酸、ジメチルテレフタル酸、アジピン酸、ヘット酸などがある。
【００２４】
本発明に於いては、作業性や経済性等に優れるとの観点から、ポリエーテル系ポリオールの１種以上のみからなるか、それを主成分としてポリエステル系ポリオール、多価アルコール、ポリアミン、アルカノールアミン、その他の活性水素化合物と併用されるのが好ましい。
【００２５】
本発明に於いてはまた、ポリエーテル系ポリオールとして、多価アルコール、糖類、アルキルアミン、アルカノールアミン、その他のイニシエーターに環状エーテル、特にプロピレンオキシドやエチレンオキシドなどのアルキレンオキシドを付加して得られるポリエーテル系ポリオールを用いることが好ましい。
【００２６】
なお、ポリオールの有する水酸基価は、得られる硬質ポリウレタンフォームの用途、即ち要求される諸物性に応じて、１５〜２０００（ｍｇＫＯＨ／ｇ）の範囲の中から選択される。
【００２７】
該ポリオールとして市販されているものとしては、シュクローズにプロピレンオキサイドを付加して得られるポリエーテルポリオール（例えば、「ＧＲ−３５（水酸基価４００（ｍｇＫＯＨ／ｇ）：武田薬品工業（株）製）」）、トルエンジアミンにプロピレンオキサイドを付加して得られるポリエーテルポリオール（例えば、「ＮＴ−４００（水酸基価４００（ｍｇＫＯＨ／ｇ）：三井化学（株）製）」）、グリセリンにプロピレンオキサイドとエチレンオキサイドを付加したポリエーテルポリオール（例えば、「ＦＡ−１０３Ｔ（水酸基価５０（ｍｇＫＯＨ／ｇ）：三洋化成工業（株）製）」）」、シュクローズ及びトリエチレンジアミンにプロピレンオキサイドを付加した旭硝子（株）製「ＥＸ−４２５Ｒ（水酸基価４２０（ｍｇＫＯＨ／ｇ））」などが例として挙げられる。
【００２８】
本発明に於いては、ポリオールと有機ポリイソシアネートを反応させる際、反応を促進するなどの目的から、触媒の使用が必要とされる。該触媒としては、ポリオール中の活性水素含有基と有機ポリイソシアネート中のイソシアネート基の反応を促進させる有機スズ化合物などの金属化合物系触媒やトリエチレンジアミン（ＴＥＤＡ）、テトラメチルヘキサメチレンジアミン（ＴＭＨＭＤＡ）、ペンタメチルジエチレントリアミン（ＰＭＤＥＴＡ）、ジメチルシクロヘキシルアミン（ＤＭＣＨＡ）、ビスジメチルアミノエチルエーテル（ＢＤＭＡＥＡ）などの３級アミン触媒が使用される。また、該イソシアネート基同士を反応させる三量化触媒も目的に応じて使用される。
【００２９】
本発明に於いては、良好な気泡を形成する目的から、整泡剤の使用が必要とされる。該整泡剤としては、ポリウレタン工業において整泡剤として公知のものであれば、いずれも使用することができ、例えば、シリコーン系整泡剤や含フッ素化合物系整泡剤などがある。
【００３０】
本発明に於いては、発泡剤としてＨＦＣ類を用いる。ＨＦＣ類、即ちハイドロフルオロカーボン類としては、例えば、トリフルオロメタン（ＨＦＣ−２３）、フルオロメタン（ＨＦＣ−４１）、１，１−ジフルオロエタン（ＨＦＣ−１５２ａ）、１，１，１，２，２，３，３−ヘプタフルオロプロパン（ＨＦＣ−２２７ｃａ）、１，１，１，２，３，３，３−ヘプタフルオロプロパン（ＨＦＣ−２２７ｅａ）、１，１，１，２，２−ペンタフルオロプロパン（ＨＦＣ−２４５ｃｂ）、１，１，１−トリフルオロプロパン（ＨＦＣ−２６３ｆｂ）、２，２−ジフルオロプロパン（ＨＦＣ−２７２ｃａ）、２−フルオロプロパン（ＨＦＣ−２８１ｅａ）、１，１，１，３，３−ペンタフルオロプロパン（ＨＦＣ−２４５ｆａ）、１，１，２，２−テトラフルオロプロパン（ＨＦＣ−２５４ｃｂ）、１，１，１−トリフルオロプロパン（ＨＦＣ−２６３ｆｂ）、１，１，１，３，３−ぺンタフルオロブタン（ＨＦＣ−３６５ｍｆｃ）、１，１，１，２−テトラフルオロエタン（ＨＦＣ−１３４ａ）、１，１，２，２，３−ペンタフルオロプロパン（ＨＦＣ−２４５ｃａ）、１，１，１，２，３，３−ヘキサフルオロプロパン（ＨＦＣ−２３６ｅａ）、１，１，１，２，２−ペンタフルオロエタン（ＨＦＣ−１２５）等が挙げられる。
【００３１】
本発明に於いては、必要に応じて、さらに助剤として、例えば充填剤、安定剤、着色剤、難燃剤などを用いることができる。難燃剤の代表的なものとしてはトリス（クロロプロピル）ホスフェート（ＴＣＰＰ）がある。
【００３２】
本発明においては、これらの原料を使用して、ポリウレタンフォーム、ウレタン変性ポリイソシアヌレートフォーム、その他の発泡合成樹脂が得られる。本発明は、硬質ポリウレタンフォーム、ウレタン変性ポリイソシアヌレートフォーム、その他の硬質フォームの製造において有用である。中でも、水酸基価約４０〜９００（ｍｇＫＯＨ／ｇ）のポリオールあるいはポリオール混合物と、芳香族系のポリイソシアネート化合物を使用して得られるＨＦＣ発泡硬質ポリウレタンフォームの製造において、特に有用である。
【００３３】
【実施例】
さらに具体的に本発明を実施例に基づいて説明するが、本発明は以下に示す実施例のみに限定して解釈されるものではない。
【００３４】
発泡速度の測定
表１に記載の原料を用意し、表１に記載されている配合比に基づいてポリオールプレミックスやイソシアネート成分を調合する等の準備をした。これらを各々２０℃に温調した後、合計重量が５００ｇになるように２０００ｍｌのデスカップに秤量し、ホモミキサー（回転数７０００ｒｐｍ）で５秒間攪拌した。攪拌終了後、予め４０℃に温調された内寸２５０×２５０×２５０ｍｍの上面開放型アルミ製モールドに直ちに注入し、自由発泡フォームの反応速度（クリームタイム、ゲルタイム、タックフリータイム、ライズタイム）を測定した。
【００３５】
パネル発泡フォームの作成
表１に記載の原料を用意し、表１に記載されている配合比に基づいてポリオールプレミックスやイソシアネート成分を調合する等の準備をした。これらを各々２０℃に温調した後、合計重量が６５０ｇになるように２０００ｍｌのデスカップに秤量し、ホモミキサー（回転数７０００ｒｐｍ）で５秒間攪拌した。攪拌終了後、予め４０℃に温調された内寸５００×５００×６０（厚み）ｍｍのアルミ製モールドに直ちに注入、１０分後に脱型しパネル発泡フォームとした。脱型後、２４時間室温にて静置した後、次の項目について測定を行った。
パネル発泡密度：ＪＩＳ  Ａ９５１１（表１に於ける単位：ｋｇ／ｍ３  ）
寸法変化率：下記の測定方法（表１に於ける単位：％）
【００３６】
寸法変化率
パネル発泡フォームを５０×５０×５０ｍｍのサイズにカットした。このカットしたフォームサンプルについて、−２０℃または７０℃一定雰囲気条件で、４８時間後の寸法変化（体積変化）率を測定した。
【００３７】
実施例１：
ポリエーテルポリオールＡ、ＨＦＣ−２４５ｆａ、触媒、整泡剤、難燃剤、改質添加剤としてマレイン酸ジブチルを表１に示す配合比により混合してポリオールプレミックスを調合した。その後、該プレミックスと有機ポリイソシアネートを表１に示す配合比になるように混合し、前述の方法により、発泡速度の測定、パネル発泡フォームの作成、及びパネル発泡密度・寸法変化率の測定を行った。結果を表１に示す。
【００３８】
実施例２：
ポリエーテルポリオールＡ、ＨＦＣ−２４５ｆａ、触媒、整泡剤、難燃剤を表１に示す配合比により混合してポリオールプレミックスを調合した。一方、有機ポリイソシアネートに改質添加剤としてマレイン酸ジブチルを表１に示す配合比で混合した有機ポリイソシアネート混合物を調合した。その後、該プレミックスと該混合物を表１に示す配合比になるように混合し、前述の方法により、発泡速度の測定、パネル発泡フォームの作成、及びパネル発泡密度・寸法変化率の測定を行った。結果を表１に示す。
【００３９】
実施例３：
ポリエーテルポリオールＡ、ＨＦＣ−２４５ｆａ、触媒、整泡剤、難燃剤を表１に示す配合比により混合してポリオールプレミックスを調合した。その後、該プレミックスと有機ポリイソシアネート、さらに、改質添加剤としてマレイン酸ジブチルを表１に示す配合比になるように混合し、前述の方法により、発泡速度の測定、パネル発泡フォームの作成、及びパネル発泡密度・寸法変化率の測定を行った。結果を表１に示す。
【００４０】
比較例１：
ポリエーテルポリオールＡ、ＨＦＣ−２４５ｆａ、触媒、整泡剤、難燃剤を表１に示す配合比により混合してポリオールプレミックスを調合した。その後、該プレミックスと有機ポリイソシアネートを表１に示す配合比になるように混合し、前述の方法により、発泡速度の測定、パネル発泡フォームの作成、及びパネル発泡密度・寸法変化率の測定を行った。結果を表１に示す。
【００４１】
比較例２：
ポリエーテルポリオールＡ、ＨＦＣ−２４５ｆａ、触媒、整泡剤、難燃剤、改質添加剤としてマレイン酸ジブチルを表１に示す配合比により混合してポリオールプレミックスを調合した。その後、該プレミックスと有機ポリイソシアネートを表１に示す配合比になるように混合し、前述の方法により、発泡速度の測定、パネル発泡フォームの作成、及びパネル発泡密度・寸法変化率の測定を行った。結果を表１に示す。
【００４２】
【表１】
2004176019.tif 000002
【００４３】
2004176019.tif 000003
【００４４】
表１に示すように、隣接して不飽和結合とカルボニル基を有する分子量５００未満の低分子化合物（ア）として、マレイン酸ジブチルを導入したフォームは、その導入形態を問わず、いずれも良好な寸法安定性を示した。これに対し、マレイン酸ジブチルを導入しないフォームは、比較例１に示すように低温寸法安定性が著しく悪化した。また、マレイン酸ジブチルを過剰に導入したフォームは、比較例２に示すように高温寸法安定性が著しく悪化した。
【００４５】
【発明の効果】
このように、表１の実施例１〜３に示すように、改質添加剤として、隣接して不飽和結合とカルボニル基を有する分子量５００未満の低分子化合物を、ポリオールまたは有機ポリイソシアネート１００質量部に対し０．０１〜２０質量部の割合で用いることで、容易に且つ安価な方法により、ＨＦＣ発泡硬質ポリウレタンフォームの低温寸法安定性を大幅に改善することが可能となった。